(57)【要約】【課題】高分子材料表面における電位分布の変化が起こる前の早期の段階で高分子材料の劣化を発見する。【解決手段】高分子材料表面の物理化学的変化量を定量することにより前記高分子材料の劣化を診断する。前記物理化学的変化量の定量としては前記高分子材料表面上の親水性化学種の分光分析による定量がある。前記分光分析としては赤外線分光分析またはラマン分光分析が挙げられる。前記親水性化学種としてはヒドロキシル基、水素還元されたフェニル基、カルボキシル基、硫酸イオンが例示される。前記物理化学変化量の定量として高分子材料表面の単位面積当たりの平均表面電位分布の測定が挙げられる。前記平均表面電位分布の測定としては原子間力顕微鏡像による測定法が挙げられる。【選択図】図１
2010071961.tif 000002
【特許請求の範囲】
【請求項１】
高分子材料表面の物理化学的変化量を定量することにより前記高分子材料の劣化を診断することを特徴とする高分子材料の劣化診断方法。
【請求項２】
前記物理化学的変化量の定量として前記高分子材料表面上の親水性化学種を分光分析によって定量することを特徴とする請求項１に記載の高分子材料の劣化診断方法。
【請求項３】
前記分光分析は赤外線分光分析またはラマン分光分析であることを特徴とする請求項２に記載の高分子材料の劣化診断方法。
【請求項４】
前記親水性化学種はヒドロキシル基または水素還元されたフェニル基であることを特徴とする請求項３に記載の高分子材料の劣化診断方法。
【請求項５】
前記親水性化学種はカルボキシル基であることを特徴とする請求項４に記載の高分子材料の劣化診断方法。
【請求項６】
前記親水性化学種は硫酸イオンであることを特徴とする請求項４または５に記載の高分子材料の劣化診断方法。
【請求項７】
前記物理化学変化量の定量として高分子材料表面の単位面積当たりの平均表面電位分布を測定することを特徴とする請求項１に記載の高分子材料の劣化診断方法。
【請求項８】
前記平均表面電位分布の測定は原子間力顕微鏡像によることを特徴とする請求項７に記載の高分子材料の劣化診断方法。
【発明の詳細な説明】
【技術分野】
【０００１】
本発明は高分子材料を絶縁材として用いた電気設備の絶縁劣化を診断するための技術に関する。
【背景技術】
【０００２】
従来の電気設備の絶縁劣化を診断するための技術としては例えば特許文献１〜３に開示された診断方法が挙げられる。
【０００３】
特許文献１の沿面絶縁劣化検出装置は、絶縁材表面の汚損度を測るのに比べて直接的に絶縁材の劣化を測る方法としては、絶縁フレームに櫛形電極を付して表面抵抗をモニターし、モニターされた抵抗値が閾値以下の状態になったらアラーム信号を出力している。
【０００４】
特許文献２の診断方法は、受配電設備を構成する主回路部分に用いる固体絶縁材料と同等材料からなる未劣化部位と劣化部位の表面電気抵抗率の変化を測定し、予め測定された表面電気抵抗率の時間依存性基準曲線に基づいて受配電設備の余寿命を算出している。
【０００５】
これらの診断方法は、絶縁材料が短絡事故を起こしたとき、事故前後の装置における絶縁抵抗の測定では、図１７（ａ）に示したように絶縁材の抵抗測定では周囲の温室度による表面抵抗の変動が激しく、絶縁劣化状態を正確に測定することが困難である。
【０００６】
電気設備においては、短絡事故後の絶縁材付近から多量の硝酸塩が検出されている。非特許文献１によると、図１６に示されたように、絶縁物の組成成分である炭酸カルシウム、ポリエステル樹脂、ガラス繊維のうち、大気中のＮＯｘと反応して潮解性の硝酸カルシウムが生成し、これが表面抵抗率の低下の原因とされている。点検という立場から稼動中の設備に使われている絶縁材料そのものを分解、調査することが困難であったので、樹脂表面上の硝酸イオン性汚染物質の調査や、樹脂成分、樹脂表面の光沢や変色によりマハラノビスの距離を指標として、統計的信頼性手法であるＭＴ法により間接的な情報から絶縁劣化状態を推測する手法が提案されている（非特許文献１）。
【０００７】
また、特許文献３の高分子材料の劣化診断方法は、充填材を含む高分子材料が熱等の環境負荷で劣化していくとき光沢や色彩が微妙に変化することを利用して単一波長光を照射してその反射率を測定し、加速劣化による反射率の変化と比較して劣化度を診断している。
【特許文献１】特開平８−２２０１５８号公報
【特許文献２】特開２００２−３７２５６１号公報
【非特許文献１】三菱電機“電力設備の絶縁材料から見た劣化診断技術”調査専門委員会編，ＭＴ法による受配電機絶縁物の劣化診断・余寿命推定技術，２００８年１月２５日
【特許文献３】特開２００７−２８５９３０号公報
【発明の開示】
【発明が解決しようとする課題】
【０００８】
高分子材料の絶縁フレームが焼損、短絡する事故が生じたとき、硝酸イオンが多量に検出することは事実である。ところが、高分子材料の絶縁劣化速度の環境依存性を調査すると、事故が発生した環境においては特に高濃度の窒素酸化物が検出されていない。事故前後で硝酸塩イオン濃度が高いのは短絡、焼損した絶縁フレームの周囲のみであり、同じ施設に設置されている別の盤では異常な量の硝酸イオンは検出されていない。この環境調査結果から、絶縁フレーム短絡時の硝酸イオンは短絡事故による放電プラズマにより大気中の窒素と酸素が結合して発生してものであり、環境中の窒素酸化物や硝酸イオンの調査結果と現地サンプルの劣化状態とは、良い相関関係は認められず、劣化の主要因とは考えにくい（表１）。
【０００９】
【表１】
2010071961.tif 000003
【００１０】
特許文献２で述べられているように絶縁フレームの絶縁抵抗値は高分子材料の抵抗が高すぎるため温湿度などの周囲環境による抵抗値変化（測定値のばらつき）が大きすぎて高分子材料の正確な劣化診断ができない（図１７（ａ））。また、図１７（ｂ）に示されるように、部分放電等の電気的異常が発生する前では表面抵抗率の測定範囲が狭く、電気的評価では測定は困難である。
【００１１】
以上のように従来，絶縁フレームの劣化評価方法は主に絶縁抵抗測定によって行われてきたが，周囲の温湿度による影響を受け、劣化兆候を正確に把握することは困難である。
【００１２】
最近では非特許文献１のように絶縁物の表面に付着している硝酸イオンの調査や特許文献３のように光沢・色調等の情報から劣化兆候を推測する方法が提案されている。しかしながら、これらの診断方法は絶縁破壊に至るメカニズムにおいて劣化の後期からの評価であり（後述の図１参照）、絶縁抵抗と相関性の高い評価は困難である。
【００１３】
本発明は、以上の事情に鑑みなされたもので、その目的は高分子材料表面における電位分布の変化が起こる前の早期の段階で高分子材料の劣化を発見できる高分子材料劣化の診断方法の提供にある。
【課題を解決するための手段】
【００１４】
そこで、前記課題を解決するための高分子材料の劣化診断方法は、高分子材料表面の物理化学的変化量を定量することにより前記高分子材料の劣化を診断する。
【００１５】
前記物理化学的変化量の定量としては前記高分子材料表面上の親水性化学種の分光分析による定量がある。前記分光分析としては赤外線分光分析またはラマン分光分析が挙げられる。前記親水性化学種としてヒドロキシル基または水素還元されたフェニル基を定量すると高分子材料の経年による加水分解の程度を診断できる。前記親水性化学種としてカルボキシル基を定量すると高分子材料の熱劣化の程度を診断できる。前記親水性化学種として硫酸イオンを定量すると腐食性ガスによる高分子材料表面の酸化状態を診断できる。
【００１６】
また、前記物理化学変化量の定量として高分子材料表面の単位面積当たりの平均表面電位分布の測定が挙げられる。この測定により高分子材料の表面抵抗の劣化の程度を診断できる。前記平均表面電位分布の測定としては原子間力顕微鏡像による測定法が挙げられる。
【発明の効果】
【００１７】
以上の発明によれば高分子材料表面における電位分布の変化が起こる前の早期の段階で高分子材料の劣化を発見できる。
【発明を実施するための最良の形態】
【００１８】
１．絶縁破壊事故品の調査に基づく新しい劣化メカニズム
事故品の絶縁フレームの調査によると、焼損しないで残っている高分子表面から本来のポリエステル樹脂には存在しないはずのＯＨ基（ヒドロキシル基）が検出され、絶縁フレームの樹脂内部からは検出されなかった。
【００１９】
そこで、イメージングＩＲ法を用いて事故品の樹脂断面のＯＨ基のマッピング像を採取したところ、図２に示された高分子材料断面のＯＨ基分布のように、事故品の表面にＯＨ基が多く存在し、数μｍ〜数十μｍで急速に減少しているのが確認された。この調査結果から高分子材料の表面から深さ方向へのＯＨ基の変化量と絶縁劣化には因果関係があると考えられる。
【００２０】
また、稼動中の事故を発生していない絶縁フレームの高分子材料表面のＩＲ分析を実施したところ、図３に示されたように稼動時間や設置環境によって量の異なるＯＨ基が検出された。
【００２１】
以上のことから環境中の窒素酸化物により高分子材料中の炭酸カルシウムが吸湿性の硝酸カルシウムになって絶縁抵抗が低下するのではなく、図１の説明図のように、最初に絶縁フレームのポリエステル樹脂の加水分解により絶縁フレームの表面抵抗が低下して部分放電が発生し、この放電による硝酸イオンにより絶縁劣化が加速して事故に至ることが考えられる。
【００２２】
２．高分子材料の絶縁劣化における表面抵抗と化学変化の相関
絶縁材料の表面抵抗は周囲環境によって大きく左右され、現地での絶縁抵抗測定では劣化による差異の検出は難しいが、絶縁フレームを恒温恒湿槽で環境制御して精度の高い絶縁抵抗計で測定すれば、劣化による絶縁抵抗の変化を正確に検出できる。そして、その抵抗特性と単位面積当たりの高分子材料の化学変化を定量化した数値に強い相関があれば、検出が容易で定量化しやすい化学状態変化を用いて絶縁劣化の指標とし、直接的な劣化診断が可能となる。
【００２３】
（１）高分子材料の絶縁劣化の温湿度特性
通常の環境における絶縁抵抗では、測定時の誤差が大きく劣化による差異が観測できないため、絶縁フレーム（高分子材料）をサンプルとして切出し、このサンプルを図４に示したように環境試験装置１内の抵抗セル２に設置し、これに図示省略の測定電極を貼り付け、温湿度を制御しながらハイレジスタンスメータ３を用いて表面抵抗の挙動を測定した。測定された表面抵抗は端末ＰＣにおいてモニタリングした。
【００２４】
図５は新品のポリエステル樹脂からなる絶縁フレーム用高分子材料の湿度９０℃における温度／表面抵抗特性を示す。図６は経年３２年のポリエステル樹脂からなる絶縁フレーム用高分子材料の湿度９０℃における温度／表面抵抗特性を示す。
【００２５】
図５に示されたように湿度９０％における新品の絶縁フレーム用高分子材料表面の表面抵抗と温度変化による特性は温度を変えた瞬間に多少のゆらぎがあるものの、絶縁材料の表面温度と周囲温度の差がなくなると安定するという特性が示されている。
【００２６】
一方、経年３２の絶縁フレーム用高分子材料では、図６に示されたように、温度の切り替わり直後には漏洩電流による抵抗の低下が観測され、１０9Ω以下では部分放電による短絡も再現した。しかし、当該材料の表面温度と周囲温度との温度差がなくなると抵抗が回復する現象が観測された。
【００２７】
図７はポリエステル樹脂からなる絶縁フレーム用高分子材料の３５℃湿度９０％における表面抵抗特性の経時的変化を示す。このような経年の異なる高分子絶縁フレームの表面抵抗特性を平均化し、３５℃湿度９０％における表面抵抗の安定した時点の平均値から抵抗導電率をプロットして経年による抵抗導電率の劣化カーブをえることができ、常温で部分放電が発生しやすくなる導電率に至る閾値を決めることができた。
【００２８】
（２）高分子材料表面の化学変化の定量化
高分子材料表面の化学的変化の定量化としては、高分子材料の表面状態が同一材料内部ではどの場所を測定しても変動幅が１％未満になるような測定面積をきめ、経年による化学変化量を分光分析法によって定量できる。分光分析法としては赤外線分光分析法、ラマン分光分析法が挙げられる。赤外線分光分析法の具体的な分析法としてはイメージングＩＲ法がある（図８、図９、図１０）。ラマン分光分析法としてはラマンコンフォーカル−ラマン分析法がある（図８、図１１、図１２、表２）。
【００２９】
図８（ａ）は前記分光分析の測定システムの概略構成図であり、図８（ｂ）は前記測定システムの測定原理説明図である。図８（ａ）に示された赤外線分光法またはラマン分光法に基づく測定システムでは光源１１から照射された光は干渉計１２を介して試料室１３内のサンプル１７（図８（ｂ）参照）の測定面に供される。そして、サンプル１７の測定面上の物質または測定面における物質に起因する光成分（赤外線分光法の場合は赤外線吸収スペクトル、ラマン分光法の場合は散乱光（図８（ｂ）参照））が検知器１４によって検知される。検知された光成分はＡＤ変換器１５を介して端末１６に入力される。端末１６では検出された測定面上または内部に存在する各種の物質量の違いが可視化された状態（イメージング）で表示される。
【００３０】
図９は新品のポリエステル樹脂からなる絶縁フレーム用高分子材料表面の加水分解によって生じたＯＨ基の分布をイメージングＩＲによって経年的（新品、経年１６年、経年２０年、経年３０年）に表示したイメージ像である。高分子材料の表面においてＯＨ基の分布が経時的に拡大していくことが確認できる。
【００３１】
図１０はポリエステル樹脂からなる絶縁フレーム用高分子材料の表面における水酸基（ＯＨ基）検出量の比の経時的変化である。図１０の特性図と図７の特性図との比較から明らかなように、高分子材料表面の親水基（水酸基等）の発現と表面抵抗との間に相関があることがわかる。すなわち、ポリエステル高分子材料の経年による加水分解のＯＨ基の増加量はある単位面積以上になると表面抵抗の劣化と非常によい相関を示すことが確認された。このことから、疎水性の高分子表面が親水性のＯＨ基に覆われていくことにより、通常環境で温湿度の変化、表面吸湿により、絶縁劣化、部分放電を発生すると判断される。したがって、未知試料上の親水性化学種例えばＯＨ基を測定すること当該試料の劣化の程度を診断できる。
【００３２】
図１１は新品のポリエステル樹脂からなる絶縁フレーム用高分子材料のコンフォーカル−ラマン分析によって得られた組成分布のイメージ像である。図１２は経年３０年のポリエステル樹脂からなる絶縁フレーム用高分子材料のコンフォーカル−ラマン分析によって得られた組成分布のイメージ像である。図１１及び図１２に記載された番号１はフェニル基と結合した水素の分布、番号２は炭酸カルシウム由来のＣＯ32-の分布、番号３はＰＥ（ポリエチレン）の炭素と水素の結合（−ＣＨ2−）の分布、番号４は硫酸イオン（ＳＯ42-基）の分布を表す。図１１，図１２中の番号が付されていないイメージ像は前記各成分の分布を可視的に示したものである。
【００３３】
表２は新品及び経年３０年のポリエステル樹脂からなる絶縁フレーム用高分子材料のコンフォーカル−ラマンによる組成の定量化された成分の一覧である。表に記載の占有面積比率とは、測定面積に対する各化学種の占める比率を意味する。本試験例でのラマン分光では経年劣化による水素還元されたフェニル基の増加やＳＯ4基による酸化の状態を定量化できることが示された。
【００３４】
【表２】
2010071961.tif 000004
【００３５】
以上のように高分子材料表面上の物理化学変化量として高分子材料表面上の親水性化学種を分光分析によって定量することで高分子材料表面における電位分布の変化が起こる前の早期の段階で高分子材料の劣化診断が行える。また、高分子材料表面上の親水性化学種の定量は以下の効果（ａ）〜（ｃ）を有する。
【００３６】
（ａ）容易性
少量のサンプルで分光分析を用いて単位面積当たりの化学種の量を測定しているので、定量化が容易である。本発明の診断方法による測定結果は測定が難しく時間と手間のかかる従来技術による表面抵抗劣化特性の測定結果とよく一致するので、本発明の診断方法は従来技術と比べて速やかに高分子の絶縁劣化診断が行える。
【００３７】
（ｂ）余寿命予測、保全コストの削減
表面抵抗を常時モニターする方法では、表面抵抗がある閾値まで低下したときの警報としてはよいが、その装置の絶縁状態がいつまで保てるのか、余寿命は判らない。本法では、測定時までの経年と測定時の劣化度合いから同じ環境であると何年使えるのか余寿命を推定でき、装置の保全点検頻度を大幅に減らすことができる。
【００３８】
（ｃ）種々の劣化モードに対する対応性
広域波長分を用いる分光分析では、種々の環境負荷による劣化に対して、化学変化量の比較が可能であるため、加水分解だけではなく、熱劣化によるカルボン酸の増加、腐食性ガスによるＳＯ4基の増加等、種々な劣化に対して応用ができる。
【００３９】
３．高分子材料表面の単位面積当たりの平均表面電位分布を測定することによる高分子材料の劣化診断
図１３は新品のポリエステル樹脂からなる絶縁フレーム用高分子材料のＡＦＭ（原子間力顕微鏡）による表面電位分布を示した顕微鏡像（２０μｍ角）を示す。図１４（ａ）は経年３０年のポリエステル樹脂からなる絶縁フレーム用高分子材料のＡＦＭによる原子間力顕微鏡像（２０μｍ角）を示す。図１４（ｂ）は経年３０年のポリエステル樹脂からなる絶縁フレーム用高分子材料のＡＦＭによる表面電位顕微鏡像（２０μｍ角）を示す。図１５は経年３０年のポリエステル樹脂からなる絶縁フレーム用高分子材料のＡＦＭによる表面電位顕微鏡像（２０μｍ角）とその平均表面電位差を示す。
【００４０】
図１３の光学観察結果によると、フレームの表面にはあまり凹凸がみられないことがわかる。一方、図１４（ａ）及び図１４（ｂ）に示された顕微鏡像観察結果によると経年３０年の絶縁フレーム表面に形成された凹凸が確認された。また、図１５に開示されたように表面電位顕微鏡による２０μｍ角の平均表面電位差は２．８０４Ｖであった。このように原子間力顕微鏡での表面電位顕微鏡（Ｓｕｒｆａｃｅ Ｐｏｔｅｎｔｉａｌ Ｍｉｃｒｏｓｃｏｐｅ）測定によれば、各劣化生成物による定量化ではなく、単位面積当たりの高分子絶縁材の平均表面電位差を直接観測することで高分子絶縁材の絶縁劣化の診断が可能となることが示された。
【００４１】
以上のように高分子材料表面上の物理化学変化量として高分子材料表面の単位面積当たりの平均表面電位分布の測定によっても高分子材料表面における電位分布の変化が起こる前の早期の段階で高分子材料の劣化診断が行える。また、分光分析や平均表面電位分布の測定は以下の効果（ａ）〜（ｃ）を有する。
【００４２】
（ａ）絶縁劣化状態の直接観察
原子間力顕微鏡による表面電位顕微鏡（ＳＰｏＭ）像観察では、化学的な劣化メカニズムが判らなくても、微量のサンプルで絶縁材料の表面抵抗がどの程度劣化しているかが判断できる。
【００４３】
（ｂ）簡単な現場点検、余寿命予測
絶縁劣化の故障メカニズムが判っている材料については、代理特性となる官能基に対する単一スペクトルの光源を用いたポータブルタイプの分光分析機を用いて現地での診断もできる。
【００４４】
（ｃ）三次元的な劣化状態の把握
サンプル、劣化における測定マーカとなる官能基によっては、高分子材料の断面における面分布を分析することで三次元的な抵抗分布（表面抵抗と断面からの体積抵抗の空間分布）を予測することができる。
【図面の簡単な説明】
【００４５】
【図１】発明に係る高分子材料の劣化診断と従来技術に係る高分子材料の劣化診断の概要を説明した説明図。
【図２】（ａ）イメージングＩＲによる高分子材料（２７年経過品）の断面のＯＨ基分布，（ｂ）イメージングＩＲによる高分子材料（１４年経過品）の断面のＯＨ基分布。
【図３】経年の異なるポリエステル樹脂のＩＲ分析による赤外線吸収スペクトル。
【図４】高分子材料の絶縁劣化の温湿度特性を検証するための表面抵抗／環境測定システムの概略図。
【図５】新品のポリエステル樹脂からなる絶縁フレーム用高分子材料の湿度９０％に於ける温度／表面抵抗特性。
【図６】経年３２年のポリエステル樹脂からなる絶縁フレーム用高分子材料の湿度９０％に於ける温度／表面抵抗特性。
【図７】ポリエステル樹脂からなる絶縁フレーム用高分子材料の３５℃湿度９０％における表面抵抗特性の経時的変化。
【図８】（ａ）分光分析測定システムの概略構成図，（ｂ）分光分析システムの測定原理説明図。
【図９】ポリエステル樹脂からなる絶縁フレーム用高分子材料の表面の加水分解によって生じたＯＨ基の分布をイメージングＩＲによって経年的（新品、経年１６年、経年２０年、経年３０年）に表示したイメージ像。
【図１０】高分子材料表面における水酸基（ＯＨ基）検出量の比の経時的変化。
【図１１】新品のポリエステル樹脂からなる絶縁フレーム用高分子材料のコンフォーカル−ラマン分析によって得られた組成分布のイメージ像。
【図１２】経年３０年のポリエステル樹脂からなる絶縁フレーム用高分子材料のコンフォーカル−ラマン分析によって得られた組成分布のイメージ像。
【図１３】新品のポリエステル樹脂からなる絶縁フレーム用高分子材料のＡＦＭ（原子間力顕微鏡）による表面電位分布を示した顕微鏡像（２０μｍ角）。
【図１４】（ａ）経年３０年のポリエステル樹脂からなる絶縁フレーム用高分子材料のＡＦＭによる原子間力顕微鏡像（２０μｍ角），（ｂ）経年３０年のポリエステル樹脂からなる絶縁フレーム用高分子材料のＡＦＭによる表面電位顕微鏡像（２０μｍ角）。
【図１５】経年３０年のポリエステル樹脂からなる絶縁フレーム用高分子材料のＡＦＭによる表面電位顕微鏡像（２０μｍ角）とその平均表面電位差。
【図１６】従来予想されていた絶縁劣化メカニズム。
【図１７】（ａ）絶縁抵抗に対する湿度の影響，（ｂ）表面抵抗率の経年変化。
【図１】
2010071961.tif 000005
【図３】
2010071961.tif 000006
【図４】
2010071961.tif 000007
【図５】
2010071961.tif 000008
【図６】
2010071961.tif 000009
【図７】
2010071961.tif 000010
【図８】
2010071961.tif 000011
【図１０】
2010071961.tif 000012
【図１６】
2010071961.tif 000013
【図１７】
2010071961.tif 000014
【図２】
2010071961.tif 000015
【図９】
2010071961.tif 000016
【図１１】
2010071961.tif 000017
【図１２】
2010071961.tif 000018
【図１３】
2010071961.tif 000019
【図１４】
2010071961.tif 000020
【図１５】
2010071961.tif 000021